(57)【要約】【課題】貯蔵安定性に優れる組成物の提供。【解決手段】（１）ラジカル重合性成分、（２）ボラン錯体、（３）金属酸化物を含有する組成物。金属酸化物の金属元素は鉄が好ましい。ボラン錯体はオルガノボランアミン錯体ボラン錯体が好ましい。ラジカル重合性成分は、アルキル（メタ）アクリレート、環状エーテル骨格を有する（メタ）アクリレート、脂環式（メタ）アクリレートからなる群のうちの１種以上を含有することが好ましい。【選択図】なし【特許請求の範囲】
【請求項１】
（１）ラジカル重合性成分、（２）ボラン錯体、（３）金属酸化物を含有する組成物。
【請求項２】
（３）金属酸化物の金属元素が、マンガン、コバルト、ニッケル、銅、バナジウム、鉄からなる群のうちの１種以上である請求項１記載の組成物。
【請求項３】
（３）金属酸化物の金属元素が鉄である請求項１又は２記載の組成物。
【請求項４】
（２）ボラン錯体がオルガノボランアミン錯体である請求項１〜３の何れか１項記載の組成物。
【請求項５】
更に、（４）アミン反応性化合物を含有する請求項１〜４の何れか１項記載の組成物。
【請求項６】
（４）アミン反応性化合物は、リン酸エステル、酸無水物からなる群のうちの１種以上である請求項５に記載の組成物。
【請求項７】
（４）アミン反応性化合物がリン酸エステルである請求項５又は６に記載の組成物。
【請求項８】
更に、（５）エラストマーを含有する請求項１〜７の何れか１項に記載の組成物。
【請求項９】
請求項５〜７の何れか１項に記載の組成物を第一剤と第二剤に分け、第一剤が少なくとも（２）ボラン錯体、（３）金属酸化物を含有し、第二剤が少なくとも（４）アミン反応性化合物を含有する二剤型の組成物。
【請求項１０】
（１）ラジカル重合性成分が（メタ）アクリロイル基を有する化合物である請求項１〜９の何れか１項に記載の組成物。
【請求項１１】
（１）ラジカル重合性成分が、アルキル（メタ）アクリレート、環状エーテル骨格を有する（メタ）アクリレート、脂環式（メタ）アクリレートからなる群のうちの１種以上を含有する請求項１〜１０の何れか１項に記載の組成物。
【請求項１２】
（１）ラジカル重合性成分が環状エーテル骨格を有する（メタ）アクリレートを含有する請求項１〜１０の何れか１項に記載の組成物。
【請求項１３】
請求項１〜１２の何れか１項記載の組成物からなる硬化性樹脂組成物。
【請求項１４】
請求項１〜１２の何れか１項記載の組成物からなる接着剤組成物。
【請求項１５】
ポリオレフィン、シクロオレフィン、ポリスチレン、繊維強化プラスチックからなる群のうちの１種からなる被着体の接着に使用する請求項１４記載の接着剤組成物。
【請求項１６】
請求項１４又は１５記載の接着剤組成物を用いて接合された接合体。
【発明の詳細な説明】
【技術分野】
【０００１】
本発明は、組成物に関する。
【背景技術】
【０００２】
ポリエチレンやポリプロピレンに代表されるポリオレフィンは、自動車部品や電機部品、建築用資材、食品包装用フィルム等の材料として幅広い分野で使用されている。ポリオレフィンは非極性材料であるため、接着が困難な難接着体である。
【０００３】
一方、二液主剤型のアクリル系接着剤は、室温において短時間で硬化する、接着と剥離のバランスに優れる、という特徴を有しており、構造用接着剤として幅広い分野で使用されている。
【０００４】
しかし、上記の二液主剤型のアクリル系接着剤は、他の接着剤と同様に、ポリオレフィンに対する接着性が低いため、ポリオレフィンの接着に適用することは困難であった。
【０００５】
これらの難接着体に接着する場合、火炎処理、イトロ処理、コロナ放電、プラズマ処理、オゾン又は酸化性の酸による酸化、スパッタエッチング等の表面処理を必要とすることが多かった。プライマーを用いて難被着性基材の表面を被覆させてもよいが、プライマーの付着のために上記の表面処理が必要とすることが多く、その処理を施しても十分な接着性が得られない場合がある。
【０００６】
特許文献１には、有機ホウ素化合物と、エチレン結合を含む化合物と、アニオン重合に対する禁止剤又は安定化剤とを含む合成物質が提案されている。しかし、特許文献１に記載の組成物は、空気に触れるとすぐに硬化反応が始まるため、酸素不存在下で合成及び貯蔵する必要があった。又、接着対象として、金属、木材、ガラス、セラミックス及び合成樹脂が挙げられているが、実施例に記載されているのは金属のみであり、ポリオレフィンに接着できることは示されていない。
【０００７】
特許文献２では有機ホウ素化合物からなる接着剤が示されている。特許文献３、特許文献４には歯科用接着剤として、トリアルキルホウ素又はその酸化物を含有する組成物が示されている。しかし、十分な貯蔵安定性は確保されていない。
【０００８】
特許文献５には、窒化ホウ素と酸化鉄を含有する樹脂組成物が示されている。しかし、窒化ホウ素は充填剤として用いられている無機化合物であり、ボラン錯体と異なる。
【先行技術文献】
【特許文献】
【０００９】
【特許文献１】特開昭５７−１０８１０２号公報
【特許文献２】特開昭５８−８４８０２号公報
【特許文献３】特開昭６３−２２１１８１号公報
【特許文献４】特開平８−１１９８２２号公報
【特許文献５】特開２００９−２７５１１６号公報
【発明の概要】
【発明が解決しようとする課題】
【００１０】
本発明は上記課題を鑑みてなされたものであり、優れた貯蔵安定性を示す組成物を提供する。
【課題を解決するための手段】
【００１１】
即ち、本発明は、以下の通りである。
＜１＞（１）ラジカル重合性成分、（２）ボラン錯体、（３）金属酸化物を含有する組成物。
＜２＞（３）金属酸化物の金属元素が、マンガン、コバルト、ニッケル、銅、バナジウム、鉄からなる群のうちの１種以上である＜１＞記載の組成物。
＜３＞（３）金属酸化物の金属元素が鉄である＜１＞又は＜２＞記載の組成物。
＜４＞（２）ボラン錯体がオルガノボランアミン錯体である＜１＞〜＜３＞の何れか１項記載の組成物。
＜５＞更に、（４）アミン反応性化合物を含有する＜１＞〜＜４＞の何れか１項記載の組成物。
＜６＞（４）アミン反応性化合物は、リン酸エステル、酸無水物からなる群のうちの１種以上である＜５＞に記載の組成物。
＜７＞（４）アミン反応性化合物がリン酸エステルである＜５＞又は＜６＞に記載の組成物。
＜８＞更に、（５）エラストマーを含有する＜１＞〜＜７＞の何れか１項に記載の組成物。
＜９＞＜５＞〜＜７＞の何れか１項に記載の組成物を第一剤と第二剤に分け、第一剤が少なくとも（２）ボラン錯体、（３）金属酸化物を含有し、第二剤が少なくとも（４）アミン反応性化合物を含有する二剤型の組成物。
＜１０＞（１）ラジカル重合性成分が（メタ）アクリロイル基を有する化合物である＜１＞〜＜９＞の何れか１項に記載の組成物。
＜１１＞（１）ラジカル重合性成分が、アルキル（メタ）アクリレート、環状エーテル骨格を有する（メタ）アクリレート、脂環式（メタ）アクリレートからなる群のうちの１種以上を含有する＜１＞〜＜１０＞の何れか１項に記載の組成物。
＜１２＞（１）ラジカル重合性成分が環状エーテル骨格を有する（メタ）アクリレートを含有する＜１＞〜＜１０＞の何れか１項に記載の組成物。
＜１３＞＜１＞〜＜１２＞の何れか１項記載の組成物からなる硬化性樹脂組成物。
＜１４＞＜１＞〜＜１２＞の何れか１項記載の組成物からなる接着剤組成物。
＜１５＞ポリオレフィン、シクロオレフィン、ポリスチレン、繊維強化プラスチックからなる群のうちの１種からなる被着体の接着に使用する＜１４＞記載の接着剤組成物。
＜１６＞＜１４＞又は＜１５＞記載の接着剤組成物を用いて接合された接合体。
【発明の効果】
【００１２】
本発明は、貯蔵安定性に優れる。
【発明を実施するための形態】
【００１３】
以下、本実施形態を説明する。本実施形態の組成物を第一剤と第二剤とに分けて使用する場合、各成分の「使用量」とは、第一剤と第二剤における当該成分の量の合計をいうことが好ましい。
【００１４】
本実施形態で使用する（１）ラジカル重合性成分とは、例えば、分子中にラジカル重合可能な骨格を少なくとも１個以上有する化合物をいう。ラジカル重合性成分は、例えば、何れも常温、常圧で液体乃至固体のモノマー、オリゴマー乃至ポリマーの化学形態を有する。ラジカル重合性成分の中では、（メタ）アクリレートが好ましい。
【００１５】
（メタ）アクリレートとは、（メタ）アクリロイル基を有する化合物をいう。（メタ）アクリロイル基とは、「アクリロイル基」又は「メタアクリロイル基」を意味する。（メタ）アクリレートとは、「アクリレート」又は「メタアクリレート」を意味する。ここで、（メタ）アクリレートとは、（メタ）アクリル酸や（メタ）アクリルアミドを含む。
【００１６】
（メタ）アクリレートの中では、（メタ）アクリロイル基を１個有する単官能（メタ）アクリレートが好ましい。
（メタ）アクリレートの中では、環状エーテル骨格を有する（メタ）アクリレートが好ましい。（メタ）アクリレートの中では、アルキル（メタ）アクリレート、環状エーテル骨格を有する（メタ）アクリレート、脂環式（メタ）アクリレートからなる群のうちの１種以上が好ましく、環状エーテル骨格を有する（メタ）アクリレートと脂環式（メタ）アクリレートからなる群のうちの１種以上がより好ましく、環状エーテル骨格を有する（メタ）アクリレートと脂環式（メタ）アクリレートを含有することが最も好ましい。環状エーテル骨格を有する（メタ）アクリレートと脂環式（メタ）アクリレートを含有する場合、含有比（質量比）は、環状エーテル骨格を有する（メタ）アクリレート：脂環式（メタ）アクリレート＝１０〜９０：９０〜１０が好ましく、２５〜７５：７５〜２５がより好ましく、４０〜６０：６０〜４０が最も好ましい。
【００１７】
アルキル（メタ）アクリレートとしては、一般式（Ａ）で示される（メタ）アクリレートが好ましい。
【００１８】
一般式（Ａ）  Ｚ−Ｏ−Ｒ１
（式中、Ｚは（メタ）アクリロイル基を示し、Ｒ１は炭素数１〜２０のアルキル基を示す。）
【００１９】
アルキル（メタ）アクリレートとしては、メチル（メタ）アクリレート、エチル（メタ）アクリレート、プロピル（メタ）アクリレート、２−エチルへキシル（メタ）アクリレート、イソプロピル（メタ）アクリレート、ブチル（メタ）アクリレート、イソブチル（メタ）アクリレート、イソオクチル（メタ）アクリレート等が挙げられる。これらの１種以上が使用できる。これらの中では、炭素数４以上のアルキル（メタ）アクリレートが好ましい。炭素数４以上のアルキル（メタ）アクリレートの中では、イソオクチル（メタ）アクリレート、分岐型ノニル（メタ）アクリレート、２−エチルへキシル（メタ）アクリレートからなる群のうちの１種以上が好ましく、イソオクチル（メタ）アクリレートがより好ましい。アルキル（メタ）アクリレートの中では、長鎖アルキル（メタ）アクリレート又は分岐アルキル（メタ）アクリレートが好ましい。
【００２０】
環状エーテル骨格を有する（メタ）アクリレートとしては、グリシジル（メタ）アクリレート、フルフリル（メタ）アクリレート、テトラヒドロフルフリル（メタ）アクリレート、３−エチル−３−オキセタニルメチル（メタ）アクリレート、（２−メチル−エチル−１，３−ジオキソラン−４−イル）メチル（メタ）アクリレート、環状トリメチロールプロパンホルマール（メタ）アクリレート、γ−ブチロラクトン（メタ）アクリレート、ジオキソラン（メタ）アクリレート、ジオキサングリコールジ（メタ）アクリレート、オキセタン（メタ）アクリレート等が挙げられる。これらの１種以上が使用できる。環状エーテル骨格の中では、５〜６員環が好ましい。環状エーテル骨格は、酸素数１を有することが好ましい。環状エーテル骨格は、炭素数２〜５を有することが好ましい。環状エーテル骨格を有する（メタ）アクリレートの中では、テトラヒドロフルフリル（メタ）アクリレートが好ましい。
【００２１】
脂環式（メタ）アクリレートとしては、脂環式炭化水素基を有する（メタ）アクリレートが好ましい。脂環式炭化水素基を有する（メタ）アクリレートとしては、シクロヘキシル（メタ）アクリレート、ジシクロペンタニル（メタ）アクリレート、ジシクロペンテニル（メタ）アクリレート、ジシクロペンテニロキシエチル（メタ）アクリレート、イソボルニル（メタ）アクリレート、メトキシ化シクロデカトリエン（メタ）アクリレートが挙げられる。脂環式炭化水素基を有する（メタ）アクリレートの中では、炭素数９〜１２の飽和脂環式炭化水素基を有する単官能（メタ）アクリレートが好ましい。炭素数９〜１２の飽和脂環式炭化水素基としては、ジシクロペンタニル基、イソボルニル基、アダマンチル基等が挙げられる。これらの中では、ジシクロペンタニル基、イソボルニル基からなる群のうちの１種以上が好ましく、イソボルニル基がより好ましい。
【００２２】
本実施形態で使用する（２）ボラン錯体は、ホウ素原子を有する錯体である。ボラン錯体の中では、有機ホウ素化合物が好ましい。有機ホウ素化合物は、例えば、（メタ）アクリレートの重合開始剤として作用する。有機ホウ素化合物の中では、オルガノボラン錯体が好ましい。オルガノボラン錯体の中では、アルキルボラン錯体が好ましい。オルガノボラン錯体の中では、オルガノボランアミン錯体が好ましい。アルキルボラン錯体やオルガノボランアミン錯体の中では、アルキルボラン−アミン錯体が好ましい。アルキルボラン−アミン錯体は、アルキルボランにアミンを配位させて錯体化したものである。アルキルボラン−アミン錯体としては、トリエチルボラン−１，３−ジアミノプロパン錯体等のトリエチルボラン−ジアミノプロパン錯体、トリエチルボラン−ジエチレントリアミン錯体、トリブチルボラン−３−メトキシ−１−プロピルアミン錯体、トリブチルボラン−１，３−ジアミノプロパン錯体、トリイソブチルボラン−１，３−ジアミノプロパン錯体等が挙げられる。これらの１種以上が使用できる。これらの中では、トリエチルボラン−ジアミノプロパン錯体、トリエチルボラン−ジエチレントリアミン錯体からなる群のうちの１種以上が好ましく、トリエチルボラン−ジエチレントリアミン錯体がより好ましい。
【００２３】
ボラン錯体は、例えば、後述のアミン反応性化合物又熱により脱錯化し、ラジカル重合性成分の重合を開始する。オルガノボランアミン錯体を使用した場合、アミン反応性化合物により、効果が大きくなる。重合の開始のために組成物を加熱する温度は、錯体の結合エネルギーにより決定される。熱ラジカル重合を開始する温度は、１２０℃以下が好ましく、１００℃以下がより好ましい。熱ラジカル重合を開始する温度は、０℃以上が好ましく、１０℃以上がより好ましい。組成物を所望の温度まで加熱する任意の熱源を使用できる。但し、熱源は組成物の成分又はその機能に悪影響を与えないことが好ましい。
【００２４】
本実施形態で使用するボラン錯体の使用量は、（１）ラジカル重合性成分１００質量部に対して、０．０１〜１０質量部が好ましく、０．１〜５質量部がより好ましく、０．２〜４質量部が最も好ましい。０．１質量部以上だと接着性が向上し、５質量部以下であれば硬化反応が早くなりすぎず、作業性が低下しない。
【００２５】
（３）金属酸化物とは、例えば、金属元素が酸素と結合している化合物をいう。金属酸化物の金属元素としては、カリウム、セシウム等のアルカリ金属を除く周期表第四周期以降の金属元素が好ましい。カリウム、セシウム等のアルカリ金属を除く周期表第四周期以降の金属元素としては、クロム、モリブデン、ルテニウム、ロジウム、パラジウム、アンチモン、白金、セリウム、マグネシウム、カルシウム、アルミニウム、錫、ゲルマニウム、チタン、鉄、ジルコニウム、亜鉛、ビスマス、ストロンチウム、バナジウム、銅、ニッケル、コバルト、ニッケル、マンガン等が挙げられる。これらの中では、マンガン、コバルト、ニッケル、銅、バナジウム、鉄からなる群のうちの１種以上が好ましく、鉄がより好ましい．
【００２６】
金属酸化物としては、酸化銅、酸化バナジウム、酸化ニッケル、酸化コバルト、酸化亜鉛、酸化鉄、酸化スズ、酸化カルシウム、酸化マグネシウム、酸化アルミニウム、酸化銅、酸化チタン等が挙げられる。これらの中では、貯蔵安定性の点で、酸化マンガン、酸化コバルト、酸化ニッケル、酸化銅、酸化バナジウム、酸化鉄からなる群のうちの１種以上が好ましく、酸化鉄がより好ましい。酸化鉄の中では、Ｆｅ２Ｏ３が好ましい。これらの１種以上が使用できる。
【００２７】
本実施形態で使用する金属酸化物の使用量は、（１）ラジカル重合性成分１００質量部に対して、０．００００１〜５質量部が好ましく、０．００１〜１質量部がより好ましく、０．０１〜０．１質量部が最も好ましい。０．０１質量部以上だと安定性が向上し、５質量部以下であれば接着性が低下しない。
【００２８】
本実施形態の組成物は、（４）アミン反応性化合物を含有できる。
本実施形態で使用するアミン反応性化合物とは、例えば、アミン系化合物に対して反応性を有する官能基（アミン反応性基）を有する化合物をいう。アミン系化合物とは、例えば、アンモニアの水素元素が炭化水素により置換された化合物をいう。アミン反応性化合物の中では、リン酸エステル、酸無水物からなる群のうちの１種以上が好ましく、リン酸エステルがより好ましい。酸無水物の中では、無水コハク酸が好ましい。
【００２９】
リン酸エステルとしては、一般式（Ｂ）で示される化合物が好ましい。
【００３０】
【化１】
2019143063.tif 000002
【００３１】
Ｒ２は、成分（２）との反応性が高い点で、炭素数が１〜２０の飽和若しくは不飽和炭化水素からなる基、ＣＨ２＝ＣＲ３Ｃ（Ｏ）Ｏ−（Ｒ４）ｕ−基からなる群のうちの１種以上が好ましく、ＣＨ２＝ＣＲ３Ｃ（Ｏ）Ｏ−（Ｒ４）ｕ−基がより好ましい。
【００３２】
Ｒ２が、炭素数が１〜２０の飽和若しくは不飽和炭化水素からなる基である場合、リン酸エステルとしては、２−エチルヘキシルアシッドホスフェートが好ましい。Ｒ２が、ＣＨ２＝ＣＲ３Ｃ（Ｏ）Ｏ−（Ｒ４）ｕ−基である場合、リン酸エステルとしては、アシッドホスホオキシエチル（メタ）アクリレートが好ましい。
【００３３】
リン酸エステルとしては、エチルアシッドホスフェート、ブチルアシッドホスフェート、ジブチルピロホスフェート、ブトキシエチルアシッドホスフェート、２−エチルヘキシルアシッドホスフェート、アルキル（Ｃ１２，Ｃ１４，Ｃ１６，Ｃ１８）アシッドホスフェート、イソトリデシルアシッドホスフェート、オレイルアシッドホスフェート、テトラコシルアシッドホスフェート、ジブチルホスフェート、ビス（２−エチルヘキシル）ホスフェート、アシッドホスホオキシエチル（メタ）アクリレート、アシッドホスホオキシプロピル（メタ）アクリレート及びビス（２−（メタ）アクリロイルオキシエチル）ホスフェート、ブチルグリコールエーテルアシッドフォスフェート等が挙げられる。これらの１種以上が使用できる。これらの中では、成分（２）との反応性が高い点で、２−エチルヘキシルアシッドホスフェート、アシッドホスホオキシエチル（メタ）アクリレートからなる群のうちの１種以上が好ましく、アシッドホスホオキシエチル（メタ）アクリレートがより好ましい。
【００３４】
本実施形態で使用するアミン反応性化合物の使用量は、（１）ラジカル重合性成分１００質量部に対して、０．０１〜２０質量部が好ましく、０．５〜１０質量部がより好ましく、１〜８質量部が最も好ましい。１．０質量部以上だと接着性が向上し、１０質量部以下だと硬化反応が早くなりすぎず、作業性が低下しない。
【００３５】
本実施形態の組成物は、（５）エラストマー成分を含有できる。
本実施形態で使用するエラストマーとしては、常温でゴム状弾性を有する高分子物質が好ましく、ラジカル重合性成分に溶解又は分散できるものが好ましい。
このようなエラストマーとしては、ポリブタジエン等のブタジエンゴム、（メタ）アクリロニトリル−ブタジエン−（メタ）アクリル酸共重合体、（メタ）アクリロニトリル−ブタジエン−メチル（メタ）アクリレート共重合体、メチル（メタ）アクリレート−ブタジエン−スチレン共重合体（ＭＢＳ）、並びに、（メタ）アクリロニトリル−ブタジエンゴム（ＮＢＲ）、線状ポリウレタン、スチレン−ブタジエン等の各種合成ゴム、天然ゴム、各種熱可塑性エラストマー等が挙げられる。これらのエラストマーは相溶性に問題がなければ、１種以上を使用してもよい。
【００３６】
これらの中では、ラジカル重合性成分に対する溶解性や接着性が良好な点で、ブタジエンゴムと（メタ）アクリロニトリル−ブタジエンゴムからなる群の１種以上が好ましく、（メタ）アクリロニトリル−ブタジエンゴムがより好ましい。
本実施形態で使用するエラストマーの使用量は、（１）ラジカル重合性成分１００質量部に対して、０．０１〜４０質量部が好ましく、１〜１０質量部がより好ましい。
【００３７】
本実施形態としては、二剤型の組成物として使用することが好ましい。二剤型については、本実施形態の組成物の必須成分全てを貯蔵中は混合せず、組成物を第一剤及び第二剤に分け、第一剤に少なくとも成分（２）を貯蔵することが好ましい。成分（２）と成分（４）を使用する場合、第一剤に少なくとも成分（２）を、第二剤に少なくとも成分（４）を別々に貯蔵することが好ましい。成分（１）は、第二剤に貯蔵しても良い。成分（１）は、第一剤と第二剤の両剤に貯蔵しても良い。成分（３）は、第一剤に貯蔵することが好ましい。この場合、両剤を同時に又は別々に被着体に塗布して接触、硬化することにより、二剤型の組成物として使用できる。第一剤には、第二剤中の（１）ラジカル重合性成分と同じ又は異なる成分の（１）ラジカル重合性成分を含有できる。
第一剤と第二剤を混合する場合、混合比（質量比）は、第一剤：第二剤＝１：１〜２０が好ましく、１：５〜１５がより好ましく、１：１０が最も好ましい。
【００３８】
本実施形態の組成物は、二剤の正確な計量を必要とせず、不完全な計量や混合、時には二剤の接触だけでも、常温で硬化する。本実施形態の組成物の硬化には、紫外線を必要としない。本実施形態の組成物は、作業性に優れる。
【００３９】
本実施形態の組成物は、樹脂組成物として使用できる。本実施形態の組成物は、硬化性樹脂組成物として使用できる。本実施形態の組成物は、接着剤組成物として使用できる。
本実施形態の接着剤組成物は、被着体に使用することが好ましい。被着体としては、ポリオレフィン、シクロオレフィン、ポリスチレン、繊維強化プラスチックからなる群のうちの１種以上が好ましい。繊維強化プラスチックは、例えば、繊維を含有するプラスチックである。繊維としては、炭素繊維が好ましい。プラスチックとしては、ポリオレフィンが好ましい。ポリオレフィンとしては、ポリプロピレンやポリエチレン等が挙げられる。本実施形態は、ポリオレフィン等といった難接着体、繊維を含有するポリオレフィン等といった難接着体に対して、優れた接着性を有する。
【実施例】
【００４０】
以下、本実施形態を実施例により説明する。本実施形態はこれら実施例に限定されるものではない。各使用材料の使用量の単位は質量部で示す。各使用材料については、次のような略号を使用した。特記しない限り、室温（温度２３℃）、湿度５０％ＲＨ環境下において、実施した。
【００４１】
＜実施例１〜７＞
表１の組成で各使用材料を混合して、第一剤と第二剤からなる接着剤組成物を調製した。第一剤と第二剤を表１に混合比で混合した。結果を表１に示す。
【００４２】
（使用材料）
テトラヒドロフルフリルメタアクリレート：市販品
イソオクチルアクリレート：市販品
イソボニルメタアクリレート：市販品
アルキルボラン−アミン錯体：商品名「ＴＥＢ−ＤＥＴＡ」（ＢＡＳＦ社製、トリエチルボラン−ジエチレントリアミン錯体）
リン酸エステル：市販品、アシッドホスホオキシエチルメタクリレート、一般式（Ｂ）において、ｔ＝１、Ｒ２はＣＨ２＝Ｃ（ＣＨ３）ＣＯＯ−Ｃ２Ｈ４−
酸化鉄：Ｆｅ２Ｏ３、市販品
無水コハク酸：市販品
ＰＰ：ポリプロピレン試験片、市販品
ＣＦＲ−ＰＰ：炭素繊維を含有するポリプロピレン試験片、市販品
ＮＢＲ：アクリロニトリルーブタジエンゴム、市販品
ポリブタジエン：市販品
【００４３】
物性については、次のようにして測定した。
【００４４】
［粘度（安定性粘度）］
第一剤を試料とした。レオーメーターを用い、パラレルプレートＰＰ２５（プレート径２５ｍｍ）を用いて、ギャップ０．５ｍｍ、２５℃環境下において、回転速度２０ｒｐｍの２分値（回転してから２分後の値）の粘度を粘度値とした。
貯蔵安定性の評価として、調整直後（保管０日）の粘度値（保管０日粘度）と、２３℃の条件下で１か月貯蔵した後の粘度値（２３℃１か月保管後粘度）を求めた。比として（２３℃１か月保管後粘度／保管０日粘度）を求めた。貯蔵安定性の点で、（２３℃１か月保管後粘度／保管０日粘度）は５以下が好ましい。
【００４５】
［引張せん断強度（引張せん断接着強さ（被着体：ＰＰ））］
ＪＩＳ  Ｋ−６８５６に従い、試験片（２５ｍｍ×２５ｍｍ×０．７ｍｍｔ、ＰＰ）の片側に第一剤と第二剤を等量混合したものを塗布し、その後、直ちにもう１枚の試験片（２５ｍｍ×２５ｍｍ×２ｍｍｔ、ＰＰ）を重ね合わせて貼り合わせた。その後、室温で２４時間養生したものを試料とした。試料の引張せん断強度（単位：ＭＰａ）は、温度２３℃、湿度５０％ＲＨ環境下において、引張速度１０ｍｍ／分で測定した。接着された複合材料の破壊状態として、基材と接着剤の界面での破壊を「界面破壊」とし、接着層内部の破壊を「凝集破壊」とし、基材の破壊又は破断又は降伏点を示す値を「材料破壊」とした。ＰＰについては、４ＭＰａで降伏点を示し、基材が伸びる状態を「材料破壊」とした。試験片と接着剤の界面の接着性が大きい点で、「材料破壊」が好ましい。
【００４６】
［引張せん断強度（引張せん断接着強さ（被着体：ＣＦＲ−ＰＰ））］
ＪＩＳ  Ｋ−６８５６に従い、試験片（２５ｍｍ×２５ｍｍ×０．７ｍｍｔ、ＰＰ）の片側に第一剤と第二剤を等量混合したものを塗布し、その後、直ちにもう１枚の試験片（２５ｍｍ×２５ｍｍ×２ｍｍｔ、ＣＦＲ−ＰＰ）を重ね合わせて貼り合わせた。その後、室温で２４時間養生したものを試料とした。試料の引張せん断強度（単位：ＭＰａ）は、温度２３℃、湿度５０％ＲＨ環境下において、引張速度１０ｍｍ／分で測定した。接着された複合材料の破壊状態として、基材と接着剤の界面での破壊を「界面破壊」とし、接着層内部の破壊を「凝集破壊」とし、基材の破壊又は破断又は降伏点を示す値を「材料破壊」とした。試験片と接着剤の界面の接着性が大きい点で、「材料破壊」が好ましい。
【００４７】
【表１】
2019143063.tif 000003
【００４８】
＜比較例１〜７＞
表２の組成にした以外は実施例１と同様にして接着剤組成物を作製し、評価を行った。結果を表２に示す。
【００４９】
【表２】
2019143063.tif 000004
【００５０】
実施例１〜７の接着剤組成物では、安定性は良好であった。比較例１〜７は安定性が悪かった。本実施形態の接着剤組成物は、ポリプロピレンに対して優れた接着性を示した。
【００５１】
本実施形態は、ポリオレフィン等の難接着体に対して優れた接着性を有する。本実施形態は、優れた貯蔵安定性を有する。本実施形態は、硬化前の液状態において、優れた貯蔵安定性を示す接着剤組成物を提供する。
本実施形態は、ポリエチレンやポリオレフィン等の難接着体に対して優れた接着性を有するため、自動車部品や電機部品等を簡単に接着できる。